СПОСОБ УПРОЧНЕНИЯ ПОВЕРХНОСТЕЙ СТАЛЬНЫХ ФУТЕРОВОЧНЫХ ПЛИТ ШАРОВЫХ БАРАБАННЫХ МЕЛЬНИЦ
HARDENING OF SURFACES OF BALL DRUM MILL STEEL LINING PLATES

Изобретение относится к области упрочняющей обработки деталей и может быть использовано для повышения износостойкости стальных футеровочных плит шаровых барабанных мельниц, в первую очередь из стали 110Г13Л (стали Гадфильда).
Известен способ упрочнения внутренних поверхностей цилиндров (RU 2120849 C1, В24С 1/10, 27.10.1998), при котором цилиндры обрабатывают стальными шариками, эжектируемыми смазочно-охлаждающими жидкостями, вместе с фальшцилиндрами, установленными на торцы цилиндров. Обработку ведут шарикофакельным инструментом посредством эжекторной головки с турбиной. Жидкость подается одновременно к форсункам и гидроопорам.
Недостатком указанного способа является то, что упрочнение внутренних поверхностей конструкций проводят с применением смазочно-охлаждающей жидкости, которая при применении в шаровой мельнице будет попадать в щели между футеровочными плитами и впоследствии загрязнять измельченную породу, также данный способ требует применения дополнительного оборудования, а именно шарикофакельного инструмента.
б,
б
б Крит,
б Крит
Известен способ поверхностного упрочнения стальных футеровок шаровых мельниц (RU 2451591 С2, В24С 1/10, 09.08.2010), при котором шаровую мельницу загружают шарами из отбеленного чугуна с коэффициентом загрузки в интервале 30-40% от внутреннего объема ее барабана. Запускают шаровую мельницу со скоростью вращения барабана V обеспечивающей падение шаров на футеровку нормально к ее поверхности. Причем V=0,75 Vгде V - скорость вращения барабана, соответствующая переходу параболической траектории движения шаров к круговой. Время бомбардировки футеровки шарами выбирают из условия обеспечения 20-кратного нанесения удара по всей поверхности футеровки.
б,
Недостатком данного способа является то, что для проведения упрочняющей обработки футеровок шаровых мельниц необходимо запускать шаровую мельницу со скоростью вращения барабана мельницы V обеспечивающей падение шаров на футеровку нормально к ее поверхности, и проводить упрочняющую обработку с указанным интервалом коэффициента загрузки, что не всегда соответствует технологическим параметрам работы оборудования.
Техническим результатом изобретения является повышение износостойкости поверхностного слоя футеровочных плит за счет ее наклепа.
б
б Крит,
б Крит
Технический результат изобретения достигается тем, что в способе упрочнения поверхности стальных футеровочных плит шаровой барабанной мельницы, включающем загрузку в шаровую барабанную мельницу шаров и осуществление вращения ее барабана, отличающийся тем, что используют стальные катаные шары, загрузку шаров в шаровую барабанную мельницу осуществляют с коэффициентом загрузки 40-45% от внутреннего объема ее барабана, а барабан шаровой мельницы вращают со скоростью, обеспечивающей движение шаров по параболической траектории в момент удара по футеровочной плите, и равной V=(0,86-0,87)Vгде V - скорость вращения барабана, соответствующая переходу параболической траектории движения шаров к круговой, при этом бомбардировку шарами футеровочной плиты осуществляют в течение 10 минут.
1
Р
1
Изобретение поясняется фиг. 1, где R - внутренний радиус корпуса барабана шаровой мельницы, υ и υ - радиальная и тангенциальная составляющие скорости τ падения шара, α - угол отрыва шаров от корпуса барабана шаровой мельницы.
б
б Крит,
б Крит
Способ осуществляют следующим образом (фиг. 1). Шаровую мельницу со стальной футеровкой загружают шарами со средним диаметром шара 0,08 метра. Используют стальные катаные шары, загрузку шаров в шаровую барабанную мельницу осуществляют с коэффициентом загрузки 40-45% от внутреннего объема ее барабана, а барабан шаровой мельницы вращают со скоростью, обеспечивающей движение шаров по параболической траектории в момент удара по футеровочной плите и равной V=(0,86-0,87) V где V - скорость вращения барабана, соответствующая переходу параболической траектории движения шаров к круговой, при этом бомбардировку шарами футеровочной плиты осуществляют в течение 10 минут.